ДВУХОСНО-ОРИЕНТИРОВАННАЯ ПОЛИПРОПИЛЕНОВАЯ ПЛЕНКА, ПОДХОДЯЩАЯ ДЛЯ ИСПОЛЬЗОВАНИЯ ПРИ БЕСКЛЕЕВОМ ЛАМИНИРОВАНИИ НА БУМАГУ, И СПОСОБ ЕЕ ПОЛУЧЕНИЯ

1. Двухосно-ориентированная полипропиленовая пленка, подходящая для использования при бесклеевом ламинировании на бумагу, отличающаяся тем, что двухосно-ориентированная полипропиленовая пленка включает поверхностный слой (5), серединный слой (3) и функциональный слой (1), расположенные в данном порядке и ламинированные в результате совместного экструдирования, где функциональный слой (1) может быть ламинирован непосредственно на бумагу, бумагу, предварительно подвергнутую печатанию, или пленку, включающую такой слой, по способу горячего прессования, которая отличается тем, что функциональный слой (1) содержит сополимер этилена-бутена, сополимер этилена-октена, терполимер этилена-бутена-октена, сополимер этилена-бутена, модифицированный привитым малеиновым ангидридом, сополимер этилена-октена, модифицированный привитым малеиновым ангидридом, терполимер этилена-бутена-октена, модифицированный привитым малеиновым ангидридом, или их смеси или смеси, образованные любым из вышеупомянутых сополимеров или терполимера, модифицированных сополимеров или терполимера и смесями с гидрированной нефтяной смолой; и которая характеризуется тем, что:
(i) сополимер этилена-бутена характеризуется уровнем содержания бутена 10-30 мас.%; сополимер этилена-октена характеризуется уровнем содержания октена 5-20 мас.%; терполимер этилена-бутена-октена характеризуется уровнем содержания бутена 1-30 мас.% и уровнем содержания октена 1-20 мас.%;
(ii) сополимер этилена-бутена, модифицированный привитым малеиновым ангидридом, сополимер этилена-октена, модифицированный привитым малеиновым ангидридом, терполимер этилена-бутена-октена, модифицированный привитым малеиновым ангидридом, характеризуются степенью прививки 0,5-2%;
(iii) функциональный слой составляет 10-50 мас.% пленки; и
(iv) функциональный слой обработан коронным разрядом или пламенем.
2. Двухосно-ориентированная полипропиленовая пленка, подходящая для использования при бесклеевом ламинировании на бумагу по п.1, отличающаяся тем, что между поверхностным слоем (5) и серединным слоем (3) расположен верхний подповерхностный слой (4), а между серединным слоем (3) и функциональным слоем (1) расположен нижележащий подповерхностный слой (2).
3. Двухосно-ориентированная полипропиленовая пленка, подходящая для использования при бесклеевом ламинировании на бумагу по п.1 или 2, отличающаяся тем, что поверхностный слой (5) содержит смесь, содержащую полипропилен и вещество, препятствующее слипанию, или смесь, содержащую полипропилен, полиэтилен высокой плотности и антиоксидант.
4. Двухосно-ориентированная полипропиленовая пленка, подходящая для использования при бесклеевом ламинировании на бумагу по п.1 или 2, отличающаяся тем, что серединный слой (3) содержит 60-100% изотактического полипропилена или смесь, полученную из изотактического полипропилена в случае его присутствия в количестве меньшем, чем 100%, и одного или нескольких представителей, выбранных из гидрированной нефтяной смолы, антистатика и добавки, понижающей трение.
5. Двухосно-ориентированная полипропиленовая пленка, подходящая для использования при бесклеевом ламинировании на бумагу по п.1 или 2, отличающаяся тем, что нижележащий подповерхностный слой (2) и верхний подповерхностный слой (4) содержат 60-100% изотактического полипропилена или смесь, полученную из изотактического полипропилена в случае его присутствия в количестве меньшем, чем 100%, и одного или нескольких представителей, выбранных из гидрированной нефтяной смолы, антистатика и добавки, понижающей трение.
6. Двухосно-ориентированная полипропиленовая пленка, подходящая для использования при бесклеевом ламинировании на бумагу по п.2, отличающаяся тем, что один или несколько слоев, выбранных из нижележащего подповерхностного слоя (2), серединного слоя (3) и верхнего подповерхностного слоя (4), содержат диоксид титана.
7. Двухосно-ориентированная полипропиленовая пленка, подходящая для использования при бесклеевом ламинировании на бумагу по п.2, отличающаяся тем, что один или несколько слоев, выбранных из нижележащего подповерхностного слоя (2), серединного слоя (3) и верхнего подповерхностного слоя (4), содержат карбонат кальция и/или полибутилентерефталат.
8. Двухосно-ориентированная полипропиленовая пленка, подходящая для использования при бесклеевом ламинировании на бумагу по п.1, отличающаяся тем, что гидрированная нефтяная смола составляет 1-30 мас.% функционального слоя (1).
9. Способ получения двухосно-ориентированной полипропиленовой пленки, подходящей для использования при бесклеевом ламинировании на бумагу, по п.1, отличающийся тем, что он включает стадии: предварительного перемешивания выбранных материалов первичного исходного сырья, модифицированных материалов и маточных смесей добавок в рамках разработанной рецептуры; перемешивания для придания смеси материалов гомогенности; дозирования смеси материалов; отправления ее в экструдер и пластикации ее до получения гомогенного расплава; перепускания расплава через канал; фильтрования расплава при помощи фильтра; распределения расплава при помощи проточного блока с подачей в экструзионную головку; последующее изготовление пленки по способу с использованием плоскощелевой экструзионной головки, то есть, охлаждения экструдированного расплава до получения отлитого листа, и последующего двухосного ориентирования отлитого листа по способу проведения операции сначала в продольном направлении, а затем в поперечном направлении или в продольном и поперечном направлениях синхронно до получения пленки, или по способу с формованием рукава, то есть, охлаждения расплава после покидания им экструзионной головки до получения первоначального рукава, и последующего проведения для первоначального рукава раздувания в поперечном направлении и ориентирования в продольном направлении до получения пленки; сматывания пленки после охлаждения, натягивания, измерения толщины и обработки коронным разрядом или пламенем для получения рулона машинной намотки; воздействия на рулон машинной намотки старящего хранения; и его продольной резки или повторной продольной резки до получения в конечном итоге пленочного продукта.
10. Способ получения двухосно-ориентированной полипропиленовой пленки, подходящей для использования при бесклеевом ламинировании на бумагу, по п.9, отличающийся тем, что в случае получения пленки по способу двухосного ориентирования - способу с использованием плоскощелевой экструзионной головки при ориентировании сначала в продольном направлении, а затем в поперечном направлении или по способу с формованием рукава - в установке для ориентирования в продольном направлении температуры верхних валиков и нижних валиков, по которым движутся две поверхности пленки, регулируют раздельно, а все поверхности валиков, по которым движется функциональный слой (1), имеют покрытие из политетрафторэтилена.